ПОЛИУРЕТАНОВЫЙ КЛЕЙ, ИМЕЮЩИЙ НИЗКУЮ ПОЛНУЮ ТЕПЛОТУ СГОРАНИЯ, И ИЗОЛЯЦИОННЫЕ ПАНЕЛИ, СОБРАННЫЕ С ТАКИМИ КЛЕЯМИ

1. Композиция полиуретанового клея, состоящая из двух частей, содержащая
А) компонент полиизоцианат, который включает ароматический полиизоцианат, и
В) компонент полиол, включающий В-1) от 20 до 75% по весу на основе суммарных весов компонентов В-1) и В-2) полиэфирполиол или смесь полиэфирполиола, в котором простой полиэфир или смесь полиэфирполиола имеет в среднем от 2 до 4 гидроксильных групп на молекулу и вязкость вплоть до 500 мПа·с при 25°С, В-2) от 25 до 80% по весу на основе суммарных весов компонентов В-1) и В-2) ароматический полиэфирдиол, В-3) от 0,1 до 3% по весу воды, и В-4) от 0 до 15% по весу компонентов, реакционноспособных с изоцианатом, отличных от компонентов В-1), В-2) и В-3), дополнительно предусматривая, что
(i) компонент А), компонент В) или оба содержат по меньшей мере один катализатор для реакции групп изоцианата с гидроксильной группой;
(ii) ароматический полиэфирдиол представляет собой продукт реакции ароматической дикарбоновой кислоты, ароматического дикарбонового галогенангидрида или ангидрида ароматической дикарбоновой кислоты с диэтиленгликолем и поли(этиленгликолем), имеет эквивалентный вес гидроксильной группы от около 150 до около 250 и имеет вязкость не более чем 2000 мПа·с при 25°С; и
(iii) компонент А), компонент В) или оба могут содержать состоящий из частиц минеральный наполнитель в количестве вплоть
до 65% от суммарного веса компонентов А) и В).
2. Композиция клея по п. 1, в которой компонент полиол содержит 40-55% по весу состоящего из частиц минерального наполнителя и имеет вязкость вплоть до 20000 мПа·с.
3. Композиция клея по п. 1, в которой компонент полиол содержит 55-65% по весу состоящего из частиц минерального наполнителя и имеет вязкость от 20000 до 35000 мПа·с.
4. Композиция клея по любому из пп. 1-3, в которой компонент полиол содержит от 0,15 до 1% по весу воды.
5. Композиция клея по любому из пп. 1-3, которая содержит не более чем 3 процента компонента В-4 на основе суммарных весов компонентов В-1, В-2, В-3 и В-4.
6. Композиция клея по любому из пп. 1-3, в которой компонент В-1 включает один или более полимеров или сополимеров поли(пропиленоксида) от 70 до 99,5% по весу пропиленоксида и от 0,5 до 30% этиленоксида, и компонент В-1 имеет средний молекулярный вес от около 800 до 1500 и содержит в среднем от 2 до 3 гидроксильных групп на молекулу.
7. Композиция клея по любому из пп. 1-3, в которой компонент В-2 имеет содержание ароматических соединений от 12 до 20% и эквивалентный вес гидроксильной группы от около 160 до 240.
8. Композиция клея по любому из пп. 1-3, в которой компонент А представляет собой полимерный MDI, имеющий от 2,2 до 3,2 групп изоцианата на молекулу и эквивалентный вес на группу изоцианата от 125 до 250.
9. Ламинат, содержащий слой керамических волокон, облицовочный слой и клеящий слой, размещенный между слоем
керамических волокон и облицовочным слоем и образующий клеевое сцепление между слоем керамических волокон и облицовочным слоем, в котором клеящий слой представляет собой отвержденный полиуретан, полученный посредством смешивания компонента полиизоцианата А) и компонента полиола В) из композиции клея, состоящей из двух частей по любому из пп. 1-3, нанесения полученной таким образом смеси между слоем керамических волокон и облицовочным слоем и отверждения смеси.
10. Ламинат по п. 9, в котором слой керамических волокон представляет собой минеральную вату.
11. Ламинат по п. 9, в котором облицовочный слой представляет собой металл.
12. Ламинат по п. 9, в котором клеящий слой имеет вес от 220 до 260 граммов на квадратный метр и имеет полную теплоту сгорания не более чем 4,0 МДжоулей на квадратный метр.
13. Ламинат по п. 9, в котором клеящий слой имеет вес от 235 до 260 граммов на квадратный метр и имеет полную теплоту сгорания не более чем 4,0 МДжоулей на квадратный метр.